(57)【要約】【課題】優れた特性を有する有機エレクトロニクス素子を提供すること。【解決手段】陽極、（１）分岐構造を有し、かつ、少なくとも１つの重合可能な置換基を有する第１の正孔輸送性ポリマー又はオリゴマー、及び、イオン性化合物を含有する組成物を用いて形成された有機層、（２）分岐構造を有していない第２の正孔輸送性ポリマー又はオリゴマーを用いて形成された有機層、（３）電荷輸送機能以外の機能を備えた有機層、及び、陰極を、この順に有する有機エレクトロニクス素子。【選択図】なし【特許請求の範囲】
【請求項１】
陽極、下記有機層（１）、下記有機層（２）、下記有機層（３）、及び、陰極を、この順に有する有機エレクトロニクス素子。
（１）分岐構造を有し、かつ、少なくとも１つの重合可能な置換基を有する第１の正孔輸送性ポリマー又はオリゴマー、及び、イオン性化合物を含有する組成物を用いて形成された有機層
（２）分岐構造を有していない第２の正孔輸送性ポリマー又はオリゴマーを用いて形成された有機層
（３）電荷輸送機能以外の機能を備えた有機層
【請求項２】
前記第１の正孔輸送性ポリマー又はオリゴマーの重量平均分子量が、前記第２の正孔輸送性ポリマー又はオリゴマーの重量平均分子量より大きい請求項１記載の有機エレクトロニクス素子。
【請求項３】
陽極を形成する工程、下記工程（１）、下記工程（２）、下記工程（３）、及び、陰極を形成する工程を、この順に有する有機エレクトロニクス素子の製造方法。
（１）分岐構造を有し、かつ、少なくとも１つの重合可能な置換基を有する第１の正孔輸送性ポリマー又はオリゴマー、イオン性化合物、及び、溶媒を含有する組成物を用いて塗布層を形成し、前記塗布層を硬化させ、有機層を形成する工程
（２）分岐構造を有していない第２の正孔輸送性ポリマー又はオリゴマー、及び、溶媒を含有する組成物を用いて有機層を形成する工程
（３）電荷輸送機能以外の機能を備えた化合物を用いて有機層を形成する工程
【請求項４】
前記第１の正孔輸送性ポリマー又はオリゴマーの重量平均分子量が、前記第２の正孔輸送性ポリマー又はオリゴマーの重量平均分子量より大きい請求項３記載の有機エレクトロニクス素子の製造方法。
【請求項５】
請求項３又は４記載の製造方法により作製された有機エレクトロニクス素子。
【請求項６】
請求項１、２及び５いずれか記載の有機エレクトロニクス素子を用いた有機エレクトロルミネセンス素子。
【請求項７】
フレキシブル基板をさらに有する請求項６記載の有機エレクトロルミネセンス素子。
【請求項８】
樹脂フィルム基板をさらに有する請求項６記載の有機エレクトロルミネセンス素子。
【請求項９】
請求項６〜８いずれか記載の有機エレクトロルミネセンス素子を備えた表示素子。
【請求項１０】
請求項６〜８いずれか記載の有機エレクトロルミネセンス素子を備えた照明装置。
【請求項１１】
請求項１０に記載の照明装置と、表示手段として液晶素子と、を備えた表示装置。
【発明の詳細な説明】
【技術分野】
【０００１】
本発明の実施形態は、有機エレクトロニクス素子、有機エレクトロニクス素子の製造方法、有機エレクトロルミネセンス素子（以下、有機ＥＬ素子ともいう。）、表示素子、照明装置、及び表示装置に関する。
【背景技術】
【０００２】
有機エレクトロニクス素子は、有機物を用いて電気的な動作を行う素子であり、省エネルギー、低価格、柔軟性といった特長を発揮できると期待され、従来のシリコンを主体とした無機半導体に替わる技術として注目されている。
【０００３】
有機エレクトロニクス素子の一例として有機ＥＬ素子、有機光電変換素子、有機トランジスタなどが挙げられる。
【０００４】
有機エレクトロニクス素子の中でも有機ＥＬ素子は、例えば、白熱ランプ、ガス充填ランプの代替えとして、大面積ソリッドステート光源用途として注目されている。また、フラットパネルディスプレイ（ＦＰＤ）分野における液晶ディスプレイ（ＬＣＤ）に置き換わる最有力の自発光ディスプレイとしても注目されており、製品化が進んでいる。
【０００５】
有機ＥＬ素子は、使用される有機材料から、低分子型有機ＥＬ素子及び高分子型有機ＥＬ素子の２つに大別される。高分子型有機ＥＬ素子では、有機材料として高分子材料が用いられ、低分子型有機ＥＬ素子では、低分子材料が用いられる。高分子型有機ＥＬ素子は、主に真空系で成膜が行われる低分子型有機ＥＬ素子と比較して、印刷やインクジェットなどの湿式プロセスによる簡易成膜が可能なため、今後の大画面有機ＥＬディスプレイには不可欠な素子として期待されている。
【０００６】
このため、湿式プロセスに適した材料の開発が進められており、例えば、特許文献１や非特許文献１に記載されているような検討が行われている。
【先行技術文献】
【特許文献】
【０００７】
【特許文献１】特開２００６−２７９００７号公報
【非特許文献】
【０００８】
【非特許文献１】廣瀬健吾、熊木大介、小池信明、栗山晃、池畑誠一郎、時任静士、第５３回応用物理学関係連合講演会、２６ｐ−ＺＫ−４（２００６）
【発明の概要】
【発明が解決しようとする課題】
【０００９】
一般に、高分子材料を使用して湿式プロセスにより作製した有機ＥＬ素子は、低コスト化、大面積化が容易であるという特長を有している。しかし、有機ＥＬ素子の特性に関しては、高分子材料を用いて作製した薄膜を含む有機ＥＬ素子は、発光効率や寿命特性においてさらなる改善が望まれている。
【００１０】
本発明の実施形態は、上記に鑑み、優れた特性を有する有機エレクトロニクス素子、及び、有機エレクトロニクス素子の安定的かつ容易な製造方法を提供することを目的とするものである。また、本発明の実施形態は、発光効率及び寿命特性に優れた有機ＥＬ素子、並びに、それを用いた表示素子、照明装置、及び表示装置を提供することを目的とするものである。
【課題を解決するための手段】
【００１１】
本発明者らは、鋭意検討した結果、優れた特性を有する有機エレクトロニクス素子の構成を見出し、本発明を完成させるに至った。
【００１２】
すなわち、本発明の実施形態は、陽極、下記有機層（１）、下記有機層（２）、下記有機層（３）、及び、陰極を、この順に有する有機エレクトロニクス素子に関する。
（１）分岐構造を有し、かつ、少なくとも１つの重合可能な置換基を有する第１の正孔輸送性ポリマー又はオリゴマー、及び、イオン性化合物を含有する組成物を用いて形成された有機層
（２）分岐構造を有していない第２の正孔輸送性ポリマー又はオリゴマーを用いて形成された有機層
（３）電荷輸送機能以外の機能を備えた有機層
【００１３】
前記第１の正孔輸送性ポリマー又はオリゴマーの重量平均分子量は、前記第２の正孔輸送性ポリマー又はオリゴマーの重量平均分子量より大きいことが好ましい。
【００１４】
また、本発明の他の実施形態は、陽極を形成する工程、下記工程（１）、下記工程（２）、下記工程（３）、及び、陰極を形成する工程を、この順に有する有機エレクトロニクス素子の製造方法に関する。
（１）分岐構造を有し、かつ、少なくとも１つの重合可能な置換基を有する第１の正孔輸送性ポリマー又はオリゴマー、イオン性化合物、及び、溶媒を含有する組成物を用いて塗布層を形成し、前記塗布層を硬化させ、有機層を形成する工程
（２）分岐構造を有していない第２の正孔輸送性ポリマー又はオリゴマー、及び、溶媒を含有する組成物を用いて有機層を形成する工程
（３）電荷輸送機能以外の機能を備えた化合物を用いて有機層を形成する工程
【００１５】
前記第１の正孔輸送性ポリマー又はオリゴマーの重量平均分子量は、前記第２の正孔輸送性ポリマー又はオリゴマーの重量平均分子量より大きいことが好ましい。
【００１６】
また、本発明の他の実施形態は、前記製造方法により作製された有機エレクトロニクス素子に関する。
【００１７】
さらに、本発明の他の実施形態は、前記有機エレクトロニクス素子を用いた有機エレクトロルミネセンス素子に関し、当該有機エレクトロルミネセンス素子を備えた表示素子及び照明装置、並びに、当該照明装置と表示手段として液晶素子とを備えた表示装置に関する。
【発明の効果】
【００１８】
本発明の実施形態によれば、優れた特性を有する有機エレクトロニクス素子、及び、有機エレクトロニクス素子の安定的かつ容易な製造方法を提供することができる。また、本発明の実施形態によれば、発光効率及び寿命特性に優れた有機ＥＬ素子、並びに、それを用いた表示素子、照明装置、及び表示装置を提供することができる。
【図面の簡単な説明】
【００１９】
【図１】有機ＥＬ素子の一例を示す模式図である。
【発明を実施するための形態】
【００２０】
本発明の実施形態について説明する。
＜有機エレクトロニクス素子及びその製造方法＞
本発明の実施形態である有機エレクトロニクス素子は、陽極、下記有機層（１）、下記有機層（２）、下記有機層（３）、及び、陰極を、この順に有する。
（１）分岐構造を有し、かつ、少なくとも１つの重合可能な置換基を有する第１の正孔輸送性ポリマー又はオリゴマー、及び、イオン性化合物を含有する組成物を用いて形成された有機層
（２）分岐構造を有していない第２の正孔輸送性ポリマー又はオリゴマーを用いて形成された有機層
（３）電荷輸送機能以外の機能を備えた有機層
有機エレクトロニクス素子は、有機層と有機層の間、又は、有機層と陽極若しくは陰極の間に、任意の層をさらに有していてもよい。
本発明の実施形態である有機エレクトロニクス素子の製造方法は、陽極を形成する工程、下記工程（１）、下記工程（２）、下記工程（３）、及び、陰極を形成する工程を、この順に有する。
（１）分岐構造を有し、かつ、少なくとも１つの重合可能な置換基を有する第１の正孔輸送性ポリマー又はオリゴマー、イオン性化合物、及び、溶媒を含有する組成物を用いて塗布層を形成し、前記塗布層を硬化させ、有機層を形成する工程
（２）分岐構造を有していない第２の正孔輸送性ポリマー又はオリゴマー、及び、溶媒を含有する組成物を用いて有機層を形成する工程
（３）電荷輸送機能以外の機能を備えた化合物を用いて有機層を形成する工程
有機エレクトロニクス素子の製造方法は、各工程の間に任意の工程をさらに有していてもよい。
【００２１】
［有機層（１）］
有機層（１）は、分岐構造を有し、かつ、少なくとも１つの重合可能な置換基を有する第１の正孔輸送性ポリマー又はオリゴマーとイオン性化合物とを含有する組成物を用いて形成された層である。イオン性化合物は、少なくとも１種のアニオンと少なくとも１種のカチオンとを含む化合物である。
【００２２】
有機層（１）は、例えば、第１の正孔輸送性ポリマー又はオリゴマー、イオン性化合物、及び、溶媒を含有する組成物を用いて塗布層を形成し、前記塗布層を硬化させることにより得ることができる。
【００２３】
（正孔輸送性ポリマー又はオリゴマー）
ここで、「正孔輸送性ポリマー又はオリゴマー」について詳細に説明する。なお、ここでの正孔輸送性ポリマー又はオリゴマーに関する説明は、第１の正孔輸送性ポリマー又はオリゴマー、及び、後述する第２の正孔輸送性ポリマー又はオリゴマーに対して適用される。正孔輸送性ポリマー又はオリゴマーとは、市販のものでもよく、当業者公知の方法で合成したものであってもよく、特に制限はない。また、「正孔輸送性ポリマー又はオリゴマー」は、正孔を輸送する能力を有する原子団を含んでいればよく、特に限定されないが、芳香環を有するアミン（芳香族アミン）構造、カルバゾール構造、又はチオフェン構造を有する単位を含むことが好ましい。
【００２４】
正孔輸送性ポリマー又はオリゴマーは、例えば、正孔輸送性に優れるという観点から、下記式（１ａ）〜（８４ａ）で表される単位を有していることが好ましい。
【００２５】
＜式（１ａ）〜（８４ａ）＞
【化１】
2014167976.tif 000002
【００２６】
【化２】
2014167976.tif 000003
【００２７】
【化３】
2014167976.tif 000004
【００２８】
【化４】
2014167976.tif 000005
【００２９】
【化５】
2014167976.tif 000006
【００３０】
【化６】
2014167976.tif 000007
【００３１】
【化７】
2014167976.tif 000008
【００３２】
【化８】
2014167976.tif 000009
【００３３】
【化９】
2014167976.tif 000010
【００３４】
【化１０】
2014167976.tif 000011
【００３５】
【化１１】
2014167976.tif 000012
【００３６】
式中、Ｅは、それぞれ独立に、−Ｒ１、−ＯＲ２、−ＳＲ３、−ＯＣＯＲ４、−ＣＯＯＲ５、−ＳｉＲ６Ｒ７Ｒ８、式（１）〜（３）（ただし、Ｒ１〜Ｒ１１は、水素原子、炭素数１〜２２個の直鎖、環状もしくは分岐アルキル基、または炭素数２〜３０個のアリール基もしくはヘテロアリール基を表し、ａ、ｂおよびｃは、１以上の整数、好ましくは１〜４の整数を表す。）、または置換基群（Ａ）〜（Ｎ）において表される基のいずれかを表す。
【化１２】
2014167976.tif 000013
【００３７】
Ａｒは、それぞれ独立に、炭素数２〜３０個のアリール基もしくはヘテロアリール基、または炭素数２〜３０個のアリーレン基もしくはヘテロアリーレン基を表す。Ａｒは置換基を有していてもよく、置換基としては、前記Ｅと同様の基が挙げられる。
【００３８】
ここで、アルキル基は置換基を有していてもよく、アルキル基としては、例えば、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基、イソプロピル基、イソブチル基、ｓｅｃ−ブチル基、ｔｅｒｔ−ブチル基、２−エチルヘキシル基、３，７−ジメチルオクチル基、シクロヘキシル基、シクロヘプチル基、シクロオクチル基等が挙げられる。
アリール基とは、芳香族炭化水素から水素原子１個を除いた原子団であり、置換基を有していてもよく、例えば、フェニル、ビフェニル−イル、ターフェニル−イル、ナフタレン−イル、アントラセン−イル、テトラセン−イル、フルオレン−イル、フェナントレン−イル等が挙げられる。
ヘテロアリール基とは、ヘテロ原子を有する芳香族化合物から水素原子１個を除いた原子団であり、置換基を有していてもよく、例えば、ピリジン−イル、ピラジン−イル、キノリン−イル、イソキノリン−イル、アクリジン−イル、フェナントロリン−イル、フラン−イル、ピロール−イル、チオフェン−イル、オキサゾール−イル、オキサジアゾール−イル、チアジアゾール−イル、トリアゾール−イル、ベンゾオキサゾール−イル、ベンゾオキサジアゾール−イル、ベンゾチアジアゾール−イル、ベンゾトリアゾール−イル、ベンゾチオフェン−イル等が挙げられる。
アリーレン基とは、芳香族炭化水素から水素原子２個を除いた原子団であり、置換基を有していてもよく、例えば、フェニレン、ビフェニル−ジイル、ターフェニル−ジイル、ナフタレン−ジイル、アントラセン−ジイル、テトラセン−ジイル、フルオレン−ジイル、フェナントレン−ジイル等が挙げられる。
ヘテロアリーレン基とは、ヘテロ原子を有する芳香族化合物から水素原子２個を除いた原子団であり、置換基を有していてもよく、例えば、ピリジン−ジイル、ピラジン−ジイル、キノリン−ジイル、イソキノリン−ジイル、アクリジン−ジイル、フェナントロリン−ジイル、フラン−ジイル、ピロール−ジイル、チオフェン−ジイル、オキサゾール−ジイル、オキサジアゾール−ジイル、チアジアゾール−ジイル、トリアゾール−ジイル、ベンゾオキサゾール−ジイル、ベンゾオキサジアゾール−ジイル、ベンゾチアジアゾール−ジイル、ベンゾトリアゾール−ジイル、ベンゾチオフェン−ジイル等が挙げられる。
なお、ここでの置換基としては、例えば、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、ヒドロキシル基、ヒドロキシアルキル基、アミノ基、置換アミノ基、シリル基、置換シリル基、シリルオキシ基、置換シリルオキシ基、ハロゲン原子（フッ素、塩素、臭素等）、アシル基、アシルオキシ基、イミノ基、アミド基（−（ＮＨ）−ＣＯＲ）、イミド基（−Ｎ（ＣＯＲ）２）、カルボキシル基、置換カルボキシル基、シアノ基、一価の複素環基等が挙げられる。
【００３９】
ＸおよびＺは、それぞれ独立に、二価の連結基であり、特に制限はないが、前記Ｅ（但し、置換基群（Ａ）〜（Ｎ）を除く）のうち水素原子を１つ以上有する基から、さらに１つの水素原子を除去した基や、連結基群（Ａ）〜（Ｃ）において表される基が好ましい。ｘは０〜２の整数を表す。
Ｙは、三価の連結基であり、特に制限はないが、前記Ｅ（但し、置換基群（Ａ）〜（Ｎ）を除く）のうち、水素原子を２つ以上有する基から２つの水素原子を除去した基が好ましい。
【００４０】
＜置換基群（Ａ）〜（Ｎ）＞
【化１３】
2014167976.tif 000014
【００４１】
【化１４】
2014167976.tif 000015
【００４２】
【化１５】
2014167976.tif 000016
【００４３】
【化１６】
2014167976.tif 000017
【００４４】
【化１７】
2014167976.tif 000018
【００４５】
【化１８】
2014167976.tif 000019
【００４６】
【化１９】
2014167976.tif 000020
【００４７】
【化２０】
2014167976.tif 000021
【００４８】
【化２１】
2014167976.tif 000022
【００４９】
【化２２】
2014167976.tif 000023
【００５０】
【化２３】
2014167976.tif 000024
【００５１】
【化２４】
2014167976.tif 000025
【００５２】
【化２５】
2014167976.tif 000026
【００５３】
【化２６】
2014167976.tif 000027
【００５４】
＜連結基群（Ａ）〜（Ｃ）＞
【化２７】
2014167976.tif 000028
【００５５】
【化２８】
2014167976.tif 000029
【００５６】
【化２９】
2014167976.tif 000030
【００５７】
式中、Ｒとしては、前記Ｅと同様の基が挙げられる。
【００５８】
正孔輸送性ポリマー又はオリゴマーは、分岐構造を有する場合と分岐構造を有していない場合がある。分岐構造とは、ポリマー又はオリゴマー鎖が分岐部を有し、ポリマー又はオリゴマー鎖を構成する単位を分岐部から３方向以上に向かって有する構造をいう。すなわち、正孔輸送性ポリマー又はオリゴマーは、主鎖が１つの分岐部を有する構造であってもよいし、複数の分岐部を有する構造であってもよいし、直鎖状の構造であってもよい。正孔輸送性ポリマー又はオリゴマーが分岐部を有する構造である場合、分子量の大きなポリマー又はオリゴマーが容易に得られるという観点から好ましい。直鎖状の構造である場合、合成に必要なモノマーの入手が容易である、また、分子量を小さくかつ精密に制御できるという観点から好ましい。正孔輸送性ポリマー又はオリゴマーが分岐部を有する場合の、分岐の起点となる構造としては、分岐起点構造（１ｂ）〜（１０ｂ）で表される構造が挙げられる。
【００５９】
＜分岐起点構造（１ｂ）〜（１０ｂ）＞
【化３０】
2014167976.tif 000031
【００６０】
式中、Ａｒは、それぞれ独立に２価の連結基を表し、好ましくは前記（１ａ）〜（８４ａ）におけるＡｒと同様である。Ａｒは置換基を有していてもよく、置換基としては、前記Ｅと同様の基が挙げられる。
Ｗは、三価の連結基を表し、好ましくは前記アリーレン基またはヘテロアリーレン基からさらに水素原子１個を除いた原子団であり、置換基を有していてもよい。
Ｙは、それぞれ独立に、二価の連結基を表し、好ましくは前記連結基群（Ｃ）において表される基である。
Ｚは、炭素原子、ケイ素原子、またはリン原子のいずれかを表す。
【００６１】
正孔輸送性ポリマー又はオリゴマーは、溶解度や耐熱性、電気的特性の調整のため、前記式（１ａ）〜（８４ａ）で表される単位の他に、前記アリーレン基またはヘテロアリーレン基、あるいは、前記連結基群（Ａ）及び（Ｂ）において表される基（但し、前記式（１ａ）〜（８４ａ）で表される単位と同じ構造を有する基を除く）を共重合単位として有していてもよい。
【００６２】
正孔輸送性ポリマー又はオリゴマーが共重合体である場合、共重合体は、ランダム、ブロックまたはグラフト共重合体であってもよいし、それらの中間的な構造を有する共重合体、例えば、ブロック性を帯びたランダム共重合体であってもよい。
【００６３】
また、正孔輸送性ポリマー又はオリゴマーは、分子内に１つ以上の重合可能な置換基を有していてもよい。「重合可能な置換基」（重合性置換基）とは、重合反応を起こすことにより２分子以上の分子間で結合を形成することが可能な置換基のことである。
【００６４】
重合可能な置換基としては、炭素−炭素多重結合を有する基（例えば、ビニル基、アセチレン基（エチニル基）、ブテニル基、アクリル基（アクリロイル基）、アクリレート基（アクリロイルオキシ基）、アクリルアミド基（アクリロイルアミノ基）、メタクリル基（メタクリロイル基）、メタクリレート基（メタクリロイルオキシ基）、メタクリルアミド基（メタクリロイルアミノ基）、アリール基、アリル基、ビニルエーテル基（ビニルオキシ基）、ビニルアミノ基、フラン−イル基、ピロール−イル基、チオフェン−イル基、シロール−イル基等）、小員環を有する基（例えば、シクロプロピル基、シクロブチル基、エポキシ基（オキシラニル基）、オキセタン基（オキセタニル基）、ジケテン基、エピスルフィド基等）、ラクトン基、ラクタム基、またはシロキサン誘導体を含有する基等が挙げられる。また、上記基の他に、エステル結合やアミド結合を形成することが可能な基の組み合わせなども利用できる。例えば、エステル基とアミノ基、エステル基とヒドロキシル基などの組み合わせである。重合可能な置換基としては、特に、オキセタン基、エポキシ基、ビニル基、ビニルエーテル基、アクリレート基、メタクリレート基が反応性の観点から好ましく、オキセタン基が最も好ましい。
【００６５】
重合可能な置換基の自由度を上げ、硬化反応を生じさせやすくする観点から、正孔輸送性ポリマー又はオリゴマーにおいては、重合可能な置換基が、炭素数１〜８のアルキル鎖に結合していることが好ましい。また、ＩＴＯなどの親水性電極との親和性を向上させる観点からは、重合可能な置換基が親水性基に結合していることが好ましい。親水性基としては、例えば、エチレングリコール鎖やジエチレングリコール鎖などの炭素数２〜８のアルキレンオキシ鎖が挙げられる。また、重合可能な置換基を有する正孔輸送性ポリマー又はオリゴマーの調製が容易になるという観点からは、前記アルキル鎖又はアルキレンオキシ鎖の末端部、すなわち重合可能な置換基との連結部または正孔輸送性構造との連結部において、エーテル結合を有していてもよい。重合可能な置換基を含む基は、具体的には、前記置換基群（Ａ）〜（Ｎ）で表される。
【００６６】
正孔輸送性ポリマー又はオリゴマーは、重合可能な置換基を、分子鎖の末端に有することが好ましい。この場合、前記重合可能な置換基を導入するためのモノマーとして、前記置換基群（Ａ）〜（Ｎ）において表される基を有するモノマーを用いることができる。具体的には、前記置換基群（Ａ）〜（Ｎ）において表される基を有し、かつ、芳香族炭化水素構造又はヘテロ原子を有する芳香族化合物構造を有するモノマーが挙げられる。
【００６７】
（第１の正孔輸送性ポリマー又はオリゴマー）
「正孔輸送性ポリマー又はオリゴマー」については以上に説明したとおりである。ここで、有機層（１）に用いられる第１の正孔輸送性ポリマー又はオリゴマーは、上述のとおり、分岐構造を有し、かつ、分子内に少なくとも１つの重合可能な置換基を有するものである。したがって、第１の正孔輸送性ポリマー又はオリゴマーとしては、上記において説明した「正孔輸送性ポリマー又はオリゴマー」の中から、分岐構造を有し、かつ、少なくとも１つの重合可能な置換基を有するポリマー又はオリゴマーを選択して使用するものとする。
【００６８】
第１の正孔輸送性ポリマー又はオリゴマーが重合可能な置換基を有することにより、第１の正孔輸送性ポリマー又はオリゴマーの溶解度を変化させることができる。これにより、有機層（１）に隣接する層を塗布により容易に形成することができる。第１の正孔輸送性ポリマー又はオリゴマーは、重合可能な置換基を、好ましくは３つ以上有する。
【００６９】
第１の正孔輸送性ポリマー又はオリゴマー中の前記式（１ａ）〜（８４ａ）で表される単位の割合としては、十分な正孔輸送性を得るという観点から、２０％以上が好ましく、３０％以上がより好ましく、４０％以上が最も好ましい。また、分岐の起点となる構造を導入するという観点から、９９％以下が好ましく、９５％以下がより好ましく、９０％以下が最も好ましい。なお、単位の割合は、ポリマー又はオリゴマーを合成するために使用した、各単位に対応するモノマーの仕込み量比（モル比）により求めることができる。
【００７０】
第１の正孔輸送性ポリマー又はオリゴマー中の前記分岐起点構造（１ｂ）〜（１０ｂ）で表される単位の割合としては、陽極に起因する凹凸を十分に被覆するという観点から、１％以上が好ましく、５％以上がより好ましく、１０％以上が最も好ましい。また、ポリマー又はオリゴマーの合成を良好に行うという観点から、５０％以下が好ましく、４０％以下がより好ましく、３０％以下が最も好ましい。
【００７１】
第１の正孔輸送性ポリマー又はオリゴマーが前記共重合単位を含む場合、その割合としては、諸特性の調整を行うという観点から、０．１％以上が好ましく、１％以上がより好ましく、５％以上が最も好ましい。また、十分な正孔輸送性を得るという観点から、９９．９％以下が好ましく、９９％以下がより好ましく、９５％以下が最も好ましい。
【００７２】
第１の正孔輸送性ポリマー又はオリゴマーが有する１分子あたりの重合可能な置換基数を、重合可能な置換基を有する単位の割合で表せば、正孔輸送性ポリマー又はオリゴマーに１つ以上の重合可能な置換基を導入するという観点から、０．１％以上が好ましく、１％以上がより好ましく、３％以上が最も好ましい。前記範囲は、正孔輸送性ポリマー又はオリゴマーの溶解度を変化させるという観点からも好ましい。また、良好な正孔輸送性を得るという観点から、７０％以下が好ましく、６０％以下がより好ましく、５０％以下が最も好ましい。前記範囲は、十分な分子量を有するポリマー又はオリゴマーを得るという観点からも好ましい。
【００７３】
第１の正孔輸送性ポリマー又はオリゴマーの数平均分子量は、溶剤への溶解性、成膜性を考慮して適宜、調整することができる。陽極上の凹凸を被覆し、短絡を抑制するという観点から、数平均分子量は、５００以上であることが好ましく、１，０００以上であることがより好ましく、２，０００以上であることがさらに好ましい。また、溶媒への良好な溶解性を保ち、塗布溶液や塗布インクの調製を容易にするという観点から、数平均分子量は、１，０００，０００以下であることが好ましく、１００，０００以下であることがより好ましく、５０，０００以下であることがさらに好ましい。数平均分子量とは、ゲルパーミエーションクロマトグラフィ（ＧＰＣ）による標準ポリスチレン換算の数平均分子量をいう。
【００７４】
また、第１の正孔輸送性ポリマー又はオリゴマーの重量平均分子量は、溶剤への溶解性、成膜性を考慮して適宜、調整することができる。陽極上の凹凸を被覆し、短絡を抑制するという観点から、重量平均分子量は、１，０００以上であることが好ましく、５，０００以上であることがより好ましく、１０，０００以上であることがさらに好ましい。また、溶媒への良好な溶解性を保ち、塗布溶液や塗布インクの調製を容易にするという観点から、重量平均分子量は、１，０００，０００以下であることが好ましく、７００，０００以下であることがより好ましく、４００，０００以下であることがさらに好ましい。重量平均分子量とは、ゲルパーミエーションクロマトグラフィ（ＧＰＣ）による標準ポリスチレン換算の重量平均分子量をいう。
【００７５】
（イオン性化合物）
次に、「イオン性化合物」について説明する。イオン性化合物の例には、正孔輸送性ポリマー又はオリゴマーに対して電子受容体として作用し得る化合物及び正孔輸送性ポリマー又はオリゴマーに対して重合開始剤として作用し得る化合物が含まれる。イオン性化合物は、これらの両方として作用し得る化合物であってもよい。
【００７６】
具体的には、無機物及び有機物のいずれも用いることができ、例えば、特許文献（特開２００３−０３１３６５号公報、特開２００６−２３３１６２号公報）に記載された化合物等が挙げられるが、パーフルオロアリール基、パーフルオロアルキル基を有する化合物が好ましい。また、例えば、以下のカチオンから選択される１種と、以下のアニオンから選択される１種を含むオニウム塩も好ましく用いることができる。
【００７７】
［カチオン］
カチオンとしては、例えば、Ｈ＋、カルベニウムイオン、アンモニウムイオン、アニリニウムイオン、ピリジニウムイオン、イミダゾリウムイオン、ピロリジニウムイオン、キノリニウムイオン、イモニウムイオン、アミニウムイオン、オキソニウムイオン、ピリリウムイオン、クロメニリウム、キサンチリウムイオン、ヨードニウムイオン、スルホニウムイオン、ホスホニウムイオン、トロピリウムイオン、遷移金属を有するカチオンなどが挙げられ、カルベニウムイオン、アンモニムイオン、アニリニウムイオン、アミニウムイオン、ヨードニウムイオン、スルホニウムイオン、トロピリウムイオンが好ましい。組成物の硬化性及び保存安定性との両立の観点から、アンモニウムイオン、アニリニウムイオン、ヨードニウムイオン、スルホニウムイオンがより好ましい。
【００７８】
［アニオン］
アニオンとしては、例えば、Ｆ−、Ｃｌ−、Ｂｒ−、Ｉ−などのハロゲンイオン；ＯＨ−；ＣｌＯ４−；ＦＳＯ３−、ＣｌＳＯ３−、ＣＨ３ＳＯ３−、Ｃ６Ｈ５ＳＯ３−、ＣＦ３ＳＯ３−などのスルホン酸イオン類；ＨＳＯ４−、ＳＯ４２−などの硫酸イオン類；ＨＣＯ３−、ＣＯ３２−などの炭酸イオン類；Ｈ２ＰＯ４−、ＨＰＯ４２−、ＰＯ４３−などのリン酸イオン類；ＰＦ６−、ＰＦ５ＯＨ−などのフルオロリン酸イオン類；［（ＣＦ３ＣＦ２）３ＰＦ３］−、［（ＣＦ３ＣＦ２ＣＦ２）３ＰＦ３］−、［（（ＣＦ３）２ＣＦ）３ＰＦ３］−、［（（ＣＦ３）２ＣＦ）２ＰＦ４］−、［（（ＣＦ３）２ＣＦＣＦ２）３ＰＦ３］−、［（（ＣＦ３）２ＣＦＣＦ２）２ＰＦ４］−などのフッ素化アルキルフルオロリン酸イオン類；（ＣＦ３ＳＯ２）３Ｃ−、（ＣＦ３ＳＯ２）２Ｎ−などのフルオロアルカンスルホニルメチド、イミドイオン類；ＢＦ４−、Ｂ（Ｃ６Ｆ５）４−、Ｂ（Ｃ６Ｈ４ＣＦ３）４−などのホウ酸イオン類；ＳｂＦ６−、ＳｂＦ５ＯＨ−などのフルオロアンチモン酸イオン類；ＡｓＦ６−、ＡｓＦ５ＯＨ−などのフルオロヒ素酸イオン類；ＡｌＣｌ４−、ＢｉＦ６−等が挙げられる。前述のカチオンと組み合わせて用いたときの組成物の硬化性の観点から、ＰＦ６−、ＰＦ５ＯＨ−などのフルオロリン酸イオン類；［（ＣＦ３ＣＦ２）３ＰＦ３］−、［（ＣＦ３ＣＦ２ＣＦ２）３ＰＦ３］−、［（（ＣＦ３）２ＣＦ）３ＰＦ３］−、［（（ＣＦ３）２ＣＦ）２ＰＦ４］−、［（（ＣＦ３）２ＣＦＣＦ２）３ＰＦ３］−、［（（ＣＦ３）２ＣＦＣＦ２）２ＰＦ４］−などのフッ素化アルキルフルオロリン酸イオン類；（ＣＦ３ＳＯ２）３Ｃ−、（ＣＦ３ＳＯ２）２Ｎ−などのフルオロアルカンスルホニルメチド、イミドイオン類；ＢＦ４−、Ｂ（Ｃ６Ｆ５）４−、Ｂ（Ｃ６Ｈ４ＣＦ３）４−などのホウ酸イオン類；ＳｂＦ６−、ＳｂＦ５ＯＨ−などのフルオロアンチモン酸イオン類が好ましく、なかでもホウ酸イオン類が特に好ましい。
【００７９】
組成物におけるイオン性化合物の含有量は、重合を十分に起さしめる、あるいは、正孔輸送性を十分に向上させる観点から、第１の正孔輸送性ポリマー又はオリゴマーの質量に対し、０．１質量％以上が好ましく、０．５質量％以上がより好ましく、１質量％以上がさらに好ましい。また、成膜性や耐熱性の観点から、第１の正孔輸送性ポリマー又はオリゴマーの質量に対し、５０質量％以下が好ましく、４５質量％以下がより好ましく、４０質量％以下がさらに好ましい。
【００８０】
（溶媒）
組成物は、溶媒をさらに含んでいてもよい。溶媒としては、組成物を用いて塗布層を形成することが可能な溶媒を用いることができ、好ましくは第１の正孔輸送性ポリマー又はオリゴマー及びイオン性化合物を溶解しうる溶媒を用いることができる。
【００８１】
溶媒としては、例えば、水；メタノール、エタノール、イソプロピルアルコール等のアルコール；ペンタン、ヘキサン、オクタン等のアルカン；シクロヘキサン等の環状アルカン；ベンゼン、トルエン、キシレン、メシチレン、テトラリン、ジフェニルメタン等の芳香族炭化水素；エチレングリコールジメチルエーテル、エチレングリコールジエチルエーテル、プロピレングリコール−１−モノメチルエーテルアセタート等の脂肪族エーテル；１，２−ジメトキシベンゼン、１，３−ジメトキシベンゼン、アニソール、フェネトール、２−メトキシトルエン、３−メトキシトルエン、４−メトキシトルエン、２，３−ジメチルアニソール、２，４−ジメチルアニソール等の芳香族エーテル；酢酸エチル、酢酸ｎ−ブチル、乳酸エチル、乳酸ｎ−ブチル等の脂肪族エステル；酢酸フェニル、プロピオン酸フェニル、安息香酸メチル、安息香酸エチル、安息香酸プロピル、安息香酸ｎ−ブチル等の芳香族エステル；Ｎ，Ｎ−ジメチルホルムアミド、Ｎ，Ｎ−ジメチルアセトアミド等のアミド系溶媒；ジメチルスルホキシド、テトラヒドロフラン、アセトン、クロロホルム、塩化メチレンなどが挙げられる。好ましくは芳香族炭化水素、脂肪族エステル、芳香族エステル、脂肪族エーテル、及び芳香族エーテルである。
【００８２】
組成物における溶媒の含有量は、種々の塗布方法へ適用することを考慮して定めることができる。例えば、溶媒の含有量は、溶媒に対する第１の正孔輸送性ポリマー又はオリゴマーの割合が、０．１質量％以上となる量が好ましく、０．２質量％以上となる量がより好ましく、０．５質量％以上となる量がさらに好ましい。また、溶媒の含有量は、溶媒に対する第１の正孔輸送性ポリマー又はオリゴマーの割合が、１０質量％以下となる量が好ましく、５質量％以下となる量がより好ましく、３質量％以下となる量がさらに好ましい。
【００８３】
組成物は、第１の正孔輸送性ポリマー又はオリゴマー以外の正孔輸送性ポリマー又はオリゴマーを含有していてもよい。例えば、分岐構造を有していないポリマー又はオリゴマーや、重合可能な置換基を有していないポリマー又はオリゴマーである。第１の正孔輸送性ポリマー又はオリゴマーの割合として、陽極上の凹凸を十分に覆う観点から、正孔輸送性ポリマー又はオリゴマーの全質量に対して、５０質量％を超えることが好ましく、５５質量％以上がより好ましく、６０質量％以上が最も好ましい。
【００８４】
また、組成物は、正孔輸送性の低分子化合物を含んでいてもよい。この場合、第１の正孔輸送性ポリマー又はオリゴマーの割合として、被覆性を向上させる観点から、正孔輸送性を有する化合物（低分子化合物と高分子化合物（ポリマー又はオリゴマー）とを含む）の全質量に対して、５０質量％を超えることが好ましく、６０質量％以上がより好ましく、７０質量％以上が最も好ましい。
【００８５】
組成物を塗布する方法としては、例えば、インクジェット法、キャスト法、浸漬法、凸版印刷、凹版印刷、オフセット印刷、平版印刷、凸版反転オフセット印刷、スクリーン印刷、グラビア印刷等の印刷法、スピンコーティング法などの公知の方法が挙げられる。また、塗布後、得られた塗布層を、ホットプレート又はオーブンによって乾燥させ、溶媒を除去してもよい。
【００８６】
重合を開始させる契機としては、光照射、加熱等の方法が一般的であり特に制限はないが、プロセスが簡便である観点から加熱が好ましい。加熱温度・時間は、重合反応を十分に進行させることが可能であればよく、特に制限はないが、温度については、種々の基板を適用できることから、好ましくは３００℃以下、より好ましくは２５０℃以下、さらに好ましくは２００℃以下である。また、重合速度を早める観点から、好ましくは４０℃以上、より好ましくは５０℃以上、さらに好ましくは６０℃以上である。時間は、生産性を上げる観点から、好ましくは２時間以下、より好ましくは１時間以下、さらに好ましくは３０分以下である。また、重合を完全に進行させる観点から、好ましくは１分以上、より好ましくは３分以上、さらに好ましくは５分以上である。
【００８７】
光照射には、低圧水銀灯、中圧水銀灯、高圧水銀灯、超高圧水銀灯、メタルハライドランプ、キセノンランプ、蛍光灯、発光ダイオード、太陽光等の光源を用いることができ、加熱は、ホットプレート上又はオーブン内で行うことができる。
【００８８】
有機層（１）の厚さは、陽極に起因する凹凸を覆い、短絡を抑制する観点から、０．１ｎｍ以上であることが好ましく、１ｎｍ以上であることがより好ましく、５ｎｍ以上であることがさらに好ましい。また、有機エレクトロニクス素子とした際の有機層の電気抵抗を小さくする観点から、５００ｎｍ以下であることが好ましく、３００ｎｍ以下であることがより好ましく、２００ｎｍ以下であることがさらに好ましい。
【００８９】
［有機層（２）］
有機層（２）は、分岐構造を有していない第２の正孔輸送性ポリマー又はオリゴマーを用いて形成された層である。第２の正孔輸送性ポリマー又はオリゴマーは、重合可能な置換基を有していてもよい。また、有機層（２）の形成に、イオン性化合物をさらに用いてもよい。
【００９０】
有機層（２）は、例えば、第２の正孔輸送性ポリマー又はオリゴマー、及び、溶媒を含有する組成物を用いて塗布層を形成し、前記塗布層を乾燥させることにより得ることができる。または、第２の正孔輸送性ポリマー又はオリゴマーとして重合可能な置換基を有するポリマー又はオリゴマーを用いて塗布層を形成し、前記塗布層を硬化させることにより得ることも可能である。
【００９１】
（第２の正孔輸送性ポリマー又はオリゴマー）
有機層（２）に用いられる第２の正孔輸送性ポリマー又はオリゴマーは、分岐構造を有していないポリマー又はオリゴマーである。したがって、第２の正孔輸送性ポリマー又はオリゴマーとしては、上記において説明した「正孔輸送性ポリマー又はオリゴマー」の中から、分岐構造を有していないポリマー又はオリゴマーを選択して使用するものとする。
【００９２】
第２の正孔輸送性ポリマー又はオリゴマーは、溶解度を変化させるために、分子内に１つ以上の重合可能な置換基を含んでいてもよい。第２の正孔輸送性ポリマー又はオリゴマーの溶解度を変化させることが可能であれば、有機層（２）に隣接する層を塗布により形成する際に、溶媒の選択肢が広がるため好ましい。第２の正孔輸送性ポリマー又はオリゴマーが重合可能な置換基を有する場合、溶解度を変化させるという観点からは、重合可能な置換基が、２つ又は３つ以上含まれていることが好ましい。
【００９３】
第２の正孔輸送性ポリマー又はオリゴマー中の前記式（１ａ）〜（８４ａ）で表される単位の割合としては、十分な正孔輸送性を得るという観点から、２０％以上が好ましく、３０％以上がより好ましく、４０％以上が最も好ましい。また、上限は１００％とすることも可能であり、あるいは、末端に重合可能な置換基を導入する、また、諸特性の調整を行うという観点から、９９％以下が好ましく、９５％以下がより好ましく、９０％以下が最も好ましい。
【００９４】
第２の正孔輸送性ポリマー又はオリゴマーが前記共重合単位を含む場合、その割合としては、諸特性の調整を行う、または、素子の特性を向上させるという観点から、０．１％以上が好ましく、１％以上がより好ましく、５％以上が最も好ましい。また、十分な正孔輸送性を得るという観点から、９９．９％以下が好ましく、９９％以下がより好ましく、９５％以下が最も好ましい。
【００９５】
第２の正孔輸送性ポリマー又はオリゴマーが重合可能な置換基を有する場合、１分子あたりの重合可能な置換基数を、重合可能な置換基を有する単位の割合で表せば、硬化性を発現させるという観点から、１％以上が好ましく、３％以上がより好ましく、５％以上が最も好ましい。また、正孔輸送に寄与しないと思われる重合可能な置換基数を調整するという観点から、５０％以下が好ましく、４０％以下がより好ましく、３５％以下が最も好ましい。
【００９６】
第２の正孔輸送性ポリマー又はオリゴマーの数平均分子量は、結晶化を防止し、良好な成膜性を得るという観点から、５００以上であることが好ましく、１，０００以上であることがより好ましく、２，０００以上であることがさらに好ましい。また、有機層（２）として有機層（１）よりも緻密な膜を形成する、溶媒への良好な溶解性を保ち、塗布溶液や塗布インクの調製を容易にするなどの観点から、数平均分子量は、２００，０００以下であることが好ましく、１００，０００以下であることがより好ましく、５０，０００以下であることがさらに好ましい。
【００９７】
また、第２の正孔輸送性ポリマー又はオリゴマーの重量平均分子量は、結晶化を防止し、良好な成膜性を得るという観点から、１，０００以上であることが好ましく、２，０００以上であることがより好ましく、３，０００以上であることがさらに好ましい。また、有機層（２）として有機層（１）よりも緻密な膜を形成する、溶媒への良好な溶解性を保ち、塗布溶液や塗布インクの調製を容易にするなどの観点から、重量平均分子量は、２００，０００以下であることが好ましく、１５０，０００以下であることがより好ましく、１００，０００以下であることがさらに好ましい。
【００９８】
第１の正孔輸送性ポリマー又はオリゴマーの重量平均分子量は、第２の正孔輸送性ポリマー又はオリゴマーの重量平均分子量より大きいことが好ましい。
【００９９】
第１の正孔輸送性ポリマー又はオリゴマーの重量平均分子量（Ｍｗ１）が、第２の正孔輸送性ポリマー又はオリゴマーの重量平均分子量（Ｍｗ２）より大きいとは、下記式にて求められる比の値が、１．０未満となることである。
【０１００】
（比の値）  ＝  （Ｍｗ２／Ｍｗ１）
【０１０１】
比の値としては、より耐久性に優れる素子を得る観点から、０．０１以上０．９以下が好ましく、０．０２以上０．８以下がより好ましく、０．０３以上０．７以下が最も好ましい。
【０１０２】
また、陽極から発光層までのＨＯＭＯ（最高占有軌道）準位を階段状に変化させ、正孔の輸送を効率的に行う観点から、第１の正孔輸送性ポリマー又はオリゴマーの仕事関数（ｅＶ）の絶対値は、第２の正孔輸送性ポリマー又はオリゴマーの仕事関数（ｅＶ）の絶対値よりも小さいことが好ましい。
【０１０３】
第１の正孔輸送性ポリマー又はオリゴマーの仕事関数の絶対値が、第２の正孔輸送性ポリマー又はオリゴマーの仕事関数の絶対値より小さいとは、下記式にて求められる差が０より大きいことである。仕事関数は、正孔輸送性ポリマー又はオリゴマーを用いて形成した薄膜を用い、紫外光電子分光法により測定することができる。
【０１０４】
（仕事関数の絶対値の差）  ＝  
（第２の正孔輸送性ポリマー又はオリゴマーの仕事関数の絶対値）  −  
（第１の正孔輸送性ポリマー又はオリゴマーの仕事関数の絶対値）
【０１０５】
仕事関数の絶対値の差としては、正孔の輸送を効率的に行う観点から、０．０１ｅＶ以上が好ましく、０．０５ｅＶ以上がより好ましく、０．１ｅＶ以上が最も好ましい。
【０１０６】
第１の正孔輸送性ポリマー又はオリゴマーの仕事関数（ｅＶ）の絶対値を、第２の正孔輸送性ポリマー又はオリゴマーの仕事関数（ｅＶ）の絶対値よりも小さくするという観点から、第２の正孔輸送性ポリマー又はオリゴマーは、フルオレン構造を有する単位を含むこと、または、ポリマー又はオリゴマーを構成する単位が置換基としてハロゲン原子により置換されたアルキル基を有することが好ましい。
【０１０７】
有機層（２）の形成には、第２の正孔輸送性ポリマー又はオリゴマーと、溶媒とを含む組成物を用いることができる。溶媒としては、組成物を用いて塗布層を形成することが可能な溶媒を用いることができ、好ましくは第２の正孔輸送性ポリマー又はオリゴマーを溶解しうる溶媒を用いることができる。具体的には、上述の溶媒を、上述と同様の含有量で用いることが可能である。
【０１０８】
組成物は、第２の正孔輸送性ポリマー又はオリゴマー以外の正孔輸送性ポリマー又はオリゴマーを含有していてもよい。例えば、分岐構造を有するポリマー又はオリゴマーである。第２の正孔輸送性ポリマー又はオリゴマーの割合として、緻密な膜を形成する観点から、正孔輸送性ポリマー又はオリゴマーの全質量に対して、５０質量％を超えることが好ましく、５５質量％以上がより好ましく、６０質量％以上が最も好ましい。
【０１０９】
また、組成物は、正孔輸送性の低分子化合物を含んでいてもよい。第２の正孔輸送性ポリマー又はオリゴマーの割合として、膜質を向上させる観点から、正孔輸送性を有する化合物（低分子化合物と高分子化合物（ポリマー又はオリゴマー）とを含む）の全質量に対して、５０質量％を超えることが好ましく、６０質量％以上がより好ましく、７０質量％以上がさらに好ましい。
【０１１０】
組成物には、第２の正孔輸送性ポリマー又はオリゴマーの溶解度を変化させるため、及び／又は、電荷輸送性を向上させるため、イオン性化合物を用いてもよい。具体的には、上述のイオン性化合物を、上述と同様の含有量で用いることが可能である。
【０１１１】
有機層（２）は、有機層（１）と同様の方法により形成することが可能である。有機層（２）の厚さは、正孔輸送の効率を向上させる観点から、０．１ｎｍ以上であることが好ましく、１ｎｍ以上であることがより好ましく、３ｎｍ以上であることがさらに好ましい。また、有機エレクトロニクス素子とした際の有機層の電気抵抗を小さくする観点から、５００ｎｍ以下であることが好ましく、３００ｎｍ以下であることがより好ましく、２００ｎｍ以下であることがさらに好ましい。
【０１１２】
［有機層（３）］
有機層（３）は、電荷輸送機能以外の機能を備えた有機層である。有機層（３）は、好ましくは、電荷輸送機能と、電荷輸送機能以外の機能とを備えている。電荷輸送機能以外の機能とは電荷を輸送する以外の何らかの機能であり、特に限定されないが、例えば有機ＥＬ素子では発光機能、電荷発生機能が、有機薄膜太陽電池では、電荷発生機能、電荷分離機能が挙げられる。有機層（３）の例である発光層の詳細は、後述のとおりである。
【０１１３】
以下により本発明の実施形態である有機エレクトロニクス素子が限定されることはなく、また、詳細は定かではないが、分岐構造を有する第１の正孔輸送性ポリマー又はオリゴマーが陽極に起因する凹凸を十分に覆うとともに、分岐構造を有していない第２の正孔輸送性ポリマー又はオリゴマーが、第１の正孔輸送性ポリマー又はオリゴマーと比較して緻密な膜を形成するために、全体として耐久性および正孔の輸送性に優れる素子が得られると考えられる。また、第１の正孔輸送性ポリマー又はオリゴマーが分岐構造を有することにより、陽極および有機層間の短絡が抑制され、また、重合可能な置換基を有することにより、耐熱性に優れる素子が得られると考えられる。
【０１１４】
＜有機ＥＬ素子＞
本発明の実施形態である有機エレクトロニクス素子は、既述の構成を含むことをその特徴とするものである。有機エレクトロニクス素子の例として、有機ＥＬ素子、有機光電変換素子、有機トランジスタなどが挙げられる。有機ＥＬ素子は、既述の構成を備えていれば特に限定されず、その他の層を有していてもよい。有機ＥＬ素子は、有機層（１）を正孔注入層、有機層（２）を正孔輸送層、有機層（３）を発光層として有することが好ましい。その他の層としては、電子注入層、電子輸送層などが挙げられる。また、有機ＥＬ素子は、通常、基板を有している。
以下、各層について詳細に説明する。
【０１１５】
［発光層］
電荷輸送機能以外の機能を備えた化合物として、公知の発光層に用いる材料を使用することが可能である。発光層に用いる材料としては、低分子化合物であっても、ポリマー又はオリゴマーであってもよく、デンドリマー等も使用可能である。蛍光発光を利用する低分子化合物としては、ペリレン、クマリン、ルブレン、キナクリドン、色素レーザー用色素（例えば、ローダミン、ＤＣＭ１等）、アルミニウム錯体（例えば、Tris(8-hydroxyquinolinato)aluminum(III)（Ａｌｑ３））、スチルベン、これらの誘導体が挙げられる。蛍光発光を利用するポリマー又はオリゴマーとしては、ポリフルオレン、ポリフェニレン、ポリフェニレンビニレン（ＰＰＶ）、ポリビニルカルバゾール（ＰＶＫ）、フルオレンーベンゾチアジアゾール共重合体、フルオレン−トリフェニルアミン共重合体、及びこれらの誘導体や混合物が好適に利用できる。
【０１１６】
一方、近年、有機ＥＬ素子の高効率化のため、燐光有機ＥＬ素子の開発も活発に行われている。燐光有機ＥＬ素子では、一重項状態のエネルギーのみならず三重項状態のエネルギーも利用することが可能であり、内部量子収率を原理的には１００％まで上げることが可能となる。燐光有機ＥＬ素子では、燐光を発するドーパントとして、白金やイリジウムなどの重金属を含む金属錯体系燐光材料を、ホスト材料にドーピングすることで燐光発光を取り出す（M. A. Baldo et al., Nature, vol. 395, p. 151 (1998)、M. A. Baldo et al., Applied Physics Letters, vol. 75, p. 4 (1999)、M. A. Baldo et al., Nature, vol. 403, p. 750 (2000)参照。）。
【０１１７】
本発明の実施形態である有機ＥＬ素子においても、高効率化の観点から、発光層に燐光材料を用いることが好ましい。燐光材料としては、ＩｒやＰｔなどの中心金属を含む金属錯体などが好適に使用できる。具体的には、Ｉｒ錯体としては、例えば、青色発光を行うＦＩｒ（ｐｉｃ）〔イリジウム（ＩＩＩ）ビス［（４，６−ジフルオロフェニル）−ピリジネート−Ｎ，Ｃ２］ピコリネート〕、緑色発光を行うＩｒ（ｐｐｙ）３〔ファク  トリス（２−フェニルピリジン）イリジウム〕（前記M. A. Baldo et al., Nature, vol. 403, p. 750 (2000)参照）、又は赤色発光を行う（ｂｔｐ）２Ｉｒ（ａｃａｃ）｛ビス〔２−（２’−ベンゾ［４，５−α］チエニル）ピリジナート−Ｎ，Ｃ３〕イリジウム（アセチル−アセトネート）｝（Adachi et al., Appl. Phys. Lett., 78 no. 11, 2001, 1622参照）、Ｉｒ（ｐｉｑ）３〔トリス（１−フェニルイソキノリン）イリジウム〕等が挙げられる。
【０１１８】
Ｐｔ錯体としては、例えば、赤色発光を行う２、３、７、８、１２、１３、１７、１８−オクタエチル−２１Ｈ、２３Ｈ−フォルフィンプラチナ（ＰｔＯＥＰ）等が挙げられる。燐光材料は、低分子又はデンドライト種、例えば、イリジウム核デンドリマーが使用され得る。またこれらの誘導体も好適に使用できる。
【０１１９】
また、発光層に燐光材料が含まれる場合、燐光材料の他に、ホスト材料を含むことが好ましい。ホスト材料としては、低分子化合物であっても、高分子化合物であってもよく、デンドリマーなども使用できる。
【０１２０】
低分子化合物としては、例えば、α−ＮＰＤ（N,N'-Di(1-naphthyl)-N,N'-diphenylbenzidine）、ＣＢＰ（4,4'-Bis(carbazol-9-yl)-biphenyl）、ｍＣＰ（1,3-Bis(9-carbazolyl)benzene）、ＣＤＢＰ（4,4'-Bis(carbazol-9-yl)-2,2'-dimethylbiphenyl）などが、高分子化合物としては、例えば、ポリビニルカルバゾール、ポリフェニレン、ポリフルオレンなどが使用でき、これらの誘導体も使用できる。
【０１２１】
発光層は、蒸着法により形成してもよく、塗布法により形成してもよい。
塗布法により形成する場合、有機ＥＬ素子を安価に製造することができ、より好ましい。発光層を塗布法によって形成するには、燐光材料と、必要に応じてホスト材料を含む溶液を、例えば、インクジェット法、キャスト法、浸漬法、凸版印刷、凹版印刷、オフセット印刷、平版印刷、凸版反転オフセット印刷、スクリーン印刷、グラビア印刷等の印刷法、スピンコーティング法などの公知の方法で所望の基体上に塗布することで行うことができる。
【０１２２】
［陰極］
陰極材料としては、例えば、Ｌｉ、Ｃａ、Ｍｇ、Ａｌ、Ｉｎ、Ｃｓ、Ｂａ、Ｍｇ／Ａｇ、ＬｉＦ、ＣｓＦ等の金属又は金属合金であることが好ましい。
【０１２３】
［陽極］
陽極としては、金属（例えば、Ａｕ）又は金属導電率を有する他の材料、例えば、酸化物（例えば、ＩＴＯ：酸化インジウム／酸化錫）、導電性高分子（例えば、ポリチオフェン−ポリスチレンスルホン酸混合物（ＰＥＤＯＴ：ＰＳＳ））を使用することもできる。
【０１２４】
［電子輸送層、電子注入層］
電子輸送層、電子注入層としては、例えば、フェナントロリン誘導体（例えば、2,9-Dimethyl-4,7-diphenyl-1,10-phenanthroline（ＢＣＰ））、ビピリジン誘導体、ニトロ置換フルオレン誘導体、ジフェニルキノン誘導体、チオピランジオキシド誘導体、ナフタレン、ペリレンなどの縮合環テトラカルボン酸無水物、カルボジイミド、フレオレニリデンメタン誘導体、アントラキノジメタン及びアントロン誘導体、オキサジアゾール誘導体（例えば、2-(4-Biphenylyl)-5-(4-tert-butylphenyl-1,3,4-oxadiazole)（ＰＢＤ））、アルミニウム錯体（例えば、Tris(8-hydroxyquinolinato)aluminum(III)（Ａｌｑ３））などが挙げられる。さらに、前記オキサジアゾール誘導体において、オキサジアゾール環の酸素原子を硫黄原子に置換したチアジアゾール誘導体、電子吸引基として知られているキノキサリン環を有するキノキサリン誘導体も用いることができる。
【０１２５】
［基板］
有機ＥＬ素子に用いることができる基板として、ガラス、プラスチック等の種類は特に限定されることはない。また、透明の基板が好ましく、ガラス、石英、光透過性樹脂フィルム等が好ましく用いられる。樹脂フィルムを用いた場合には、有機ＥＬ素子にフレキシブル性を与えることが可能であり（つまり、フレキシブル基板）、特に好ましい。
【０１２６】
樹脂フィルムとしては、例えばポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ポリカーボネート（ＰＣ）、セルローストリアセテート（ＴＡＣ）、セルロースアセテートプロピオネート（ＣＡＰ）等からなるフィルムが挙げられる。
【０１２７】
また、樹脂フィルムを用いる場合、水蒸気や酸素等の透過を抑制するために、樹脂フィルムへ酸化珪素や窒化珪素等の無機物をコーティングして用いてもよい。
【０１２８】
［封止］
有機ＥＬ素子は、外気の影響を低減させて長寿命化させるため、封止されていてもよい。封止に用いる材料としては、ガラス、エポキシ樹脂、アクリル樹脂、ＰＥＴ、ＰＥＮ等のプラスチックフィルム、酸化珪素、窒化珪素等の無機物等を用いることができる。
【０１２９】
封止の方法としては、特に限定されないが、たとえば、真空蒸着、スパッタ、塗布法等により有機ＥＬ素子上に直接形成する方法、ガラス又はプラスチックフィルムを接着剤により有機ＥＬ素子に貼り合わせる方法等が使用可能である。
【０１３０】
［発光色］
有機ＥＬ素子における発光色は特に限定されるものではないが、白色発光素子は家庭用照明、車内照明、時計や液晶のバックライト等の各種照明器具に用いることができるため好ましい。
【０１３１】
白色発光素子を形成する方法としては、現在のところ単一の材料で白色発光を示すことが困難であることから、複数の発光材料を用いて複数の発光色を同時に発光させて混色させることで白色発光を得ている。複数の発光色の組み合わせとしては、特に限定されるものではないが、青色、緑色、赤色の３つの発光極大波長を含有するもの、青色と黄色、黄緑色と橙色等の補色の関係を利用した２つの発光極大波長を含有するものが挙げられる。また発光色の制御は、燐光材料の種類と量を調整することによって行うことができる。
【０１３２】
＜表示素子、照明装置、表示装置＞
本発明の実施形態である表示素子は、既述の有機ＥＬ素子を備えている。
例えば、赤・緑・青（ＲＧＢ）の各画素に対応する素子として、記述の有機ＥＬ素子を用いることで、カラーの表示素子が得られる。
画像の形成には、マトリックス状に配置した電極でパネルに配列された個々の有機ＥＬ素子を直接駆動する単純マトリックス型と、各素子に薄膜トランジスタを配置して駆動するアクティブマトリックス型とがある。前者は、構造は単純ではあるが垂直画素数に限界があるため文字などの表示に用いる。後者は、駆動電圧は低く電流が少なくてすみ、明るい高精細画像が得られるので、高品位のディスプレイ用として用いられる。
【０１３３】
また、本発明の実施形態である照明装置は、既述の有機ＥＬ素子を備えている。さらに、本発明の実施形態である表示装置は、照明装置と、表示手段として液晶素子と、を備えている。バックライト（白色発光光源）として上述の照明装置を用い、表示手段として液晶素子を用いた表示装置、すなわち液晶表示装置としてもよい。この構成は、公知の液晶表示装置において、バックライトのみを上述の照明装置に置き換えた構成であり、液晶素子部分は公知技術を転用することができる。
【実施例】
【０１３４】
以下に、実施例により本発明をさらに具体的に説明するが、本発明は以下の実施例に限定されるものではない。
【０１３５】
＜Ｐｄ触媒の調製＞
窒素雰囲気下のグローブボックス中で、室温下、サンプル管にトリス（ジベンジリデンアセトン）ジパラジウム（７３．２ｍｇ、８０μｍｏｌ）を秤取り、アニソール（１５ｍＬ）を加え、３０分間撹拌した。同様に、サンプル管にトリス（ｔ−ブチル）ホスフィン（１２９．６ｍｇ、６４０μｍｏｌ）を秤取り、アニソール（５ｍＬ）を加え、５分間撹拌した。これらの溶液を混合し室温で３０分間撹拌し触媒とした。すべての溶媒は３０分以上窒素バブルにより脱気した後、使用した。
【０１３６】
＜正孔輸送性ポリマー１の合成＞
三口丸底フラスコに、下記モノマー１（４．０ｍｍｏｌ）、下記モノマー２（５．０ｍｍｏｌ）、下記モノマー３（２．０ｍｍｏｌ）、及びアニソール（２０ｍＬ）を加え、さらに調製したＰｄ触媒溶液（７．５ｍＬ）を加えた。３０分撹拌した後、１０％テトラエチルアンモニウム水酸化物水溶液（２０ｍＬ）を加えた。すべての溶媒は３０分以上窒素バブルにより脱気した後、使用した。この混合物を２時間、加熱還流した。ここまでの全ての操作は窒素気流下で行った。
【０１３７】
【化３１】
2014167976.tif 000032
【０１３８】
反応終了後、有機層を水洗し、有機層をメタノール−水（９：１）に注いだ。生じた沈殿を吸引ろ過し、メタノール−水（９：１）で洗浄した。得られた沈殿をトルエンに溶解し、メタノールから再沈殿した。得られた沈殿を吸引ろ過し、トルエンに溶解し、Triphenylphosphine,polymer-bound on styrene-divinylbenzene copolymer（Ｓｔｒｅｍ  Ｃｈｅｍｉｃａｌｓ社、ポリマー１００ｍｇに対して２００ｍｇ、以下「金属吸着剤」という。）を加えて、一晩撹拌した。撹拌終了後、金属吸着剤と不溶物をろ過して取り除き、ろ液をロータリーエバポレーターで濃縮した。濃縮液をトルエンに溶解した後、メタノール−アセトン（８：３）から再沈殿した。生じた沈殿を吸引ろ過し、メタノール−アセトン（８：３）で洗浄した。得られた沈殿を真空乾燥し、正孔輸送性ポリマー１を得た。
【０１３９】
正孔輸送性ポリマー１の分子量を、溶離液にＴＨＦを用いたＧＰＣ（ポリスチレン換算）により測定した。正孔輸送性ポリマー１の数平均分子量は７，８００、重量平均分子量は３１，０００であった。正孔輸送性ポリマー１は、置換基群（Ｂ）において表される基を有する単位（モノマー１に対応）、式（１ａ）の単位（モノマー２に対応）、及び分岐起点構造（１ｂ）（モノマー３に対応）を有しており、それぞれの単位の割合は、３６．４％、４５．５％、及び１８．２％であった。
【０１４０】
また、正孔輸送性ポリマー１の仕事関数を測定した。正孔輸送性ポリマー１のトルエン溶液（１質量％）を、窒素雰囲気中、３０００ｍｉｎ−１で石英板へスピンコートし、８０℃で５分間乾燥させて、厚さ４０ｎｍの薄膜を得た。この薄膜を、大気中、表面分析装置（ＡＣ−１  理研計器株式会社製）を用い、照射光量５０ｎＷの条件で仕事関数の測定を行ったところ、５．００ｅＶであった。以降の正孔輸送性ポリマーについても仕事関数の測定を同様に行った。
【０１４１】
数平均分子量及び重量平均分子量の測定条件は以下のとおりである。以降の正孔輸送性ポリマーについても同様に測定を行った。
送液ポンプ    ：L-6050  （株）日立ハイテクノロジーズ
UV-Vis検出器  ：L-3000  （株）日立ハイテクノロジーズ
カラム        ：Gelpack (R) GL-A160S/GL-A150S  日立化成（株）
溶離液        ：THF(和光純薬製, HPLC用, 安定剤不含)
流速          ：1 mL/min
カラム温度    ：室温
分子量標準物質：標準ポリスチレン
【０１４２】
＜正孔輸送性ポリマー２の合成＞
正孔輸送性ポリマー１におけるモノマー１、モノマー２及びモノマー３を、下記モノマー４（２．０ｍｍｏｌ）、下記モノマー２（５．０ｍｍｏｌ）及び下記モノマー５（４．０ｍｍｏｌ）に変えた以外は同様にして、正孔輸送性ポリマー２の合成を行った。得られた正孔輸送性ポリマー２の数平均分子量は５，６００、重量平均分子量は９，２００、仕事関数は５．０３ｅＶであった。正孔輸送性ポリマー２は、置換基群（Ａ）において表される基を有する単位（モノマー４に対応）及び式（１ａ）の単位（モノマー２及びモノマー５に対応）を有しており、それぞれの単位の割合は、１８．２％及び８１．８％であった。
【０１４３】
【化３２】
2014167976.tif 000033
【０１４４】
＜正孔輸送性ポリマー３の合成＞
正孔輸送性ポリマー２の合成におけるモノマー２をモノマー６、モノマー５をモノマー７に変えた以外は同様にして、正孔輸送性ポリマー３の合成を行った。得られた正孔輸送性ポリマー３の数平均分子量は５，６００、重量平均分子量は１０，０００、仕事関数は５．２０ｅＶであった。正孔輸送性ポリマー３は、置換基群（Ａ）において表される基を有する単位（モノマー４に対応）、連結基群（Ａ）において表される基を有する単位（モノマー６に対応）、及び式（４ａ）の単位（モノマー７に対応）を有しており、それぞれの単位の割合は、１８．２％、４５．５％、及び３６．４％であった。
【０１４５】
【化３３】
2014167976.tif 000034
【０１４６】
＜正孔輸送性ポリマー４の合成＞
正孔輸送性ポリマー２の合成におけるモノマー５をモノマー８に変えた以外は同様にして、正孔輸送性ポリマー４の合成を行った。得られた正孔輸送性ポリマー４の数平均分子量は５，０００、重量平均分子量は９，７００、仕事関数は５．４５ｅＶであった。正孔輸送性ポリマー４は、置換基群（Ａ）において表される基を有する単位（モノマー４に対応）、式（１ａ）の単位（モノマー２に対応）、及び式（１ａ）の単位（モノマー８に対応）を有しており、それぞれの単位の割合は、１８．２％、４５．５％、及び３６．４％であった。
【０１４７】
【化３４】
2014167976.tif 000035
【０１４８】
＜正孔輸送性ポリマー５の合成＞
正孔輸送性ポリマー３の合成におけるモノマー７をモノマー５に変えた以外は同様にして、正孔輸送性ポリマー５の合成を行った。得られた正孔輸送性ポリマー５の数平均分子量は６，０００、重量平均分子量は１０，４００、仕事関数は５．２５ｅＶであった。正孔輸送性ポリマー５は、置換基群（Ａ）において表される基を有する単位（モノマー４に対応）、連結基群（Ａ）において表される基を有する単位（モノマー６に対応）、及び式（１ａ）の単位（モノマー５に対応）を有しており、それぞれの単位の割合は、１８．２％、４５．５％、及び３６．４％であった。
【０１４９】
【化３５】
2014167976.tif 000036
【０１５０】
＜有機ＥＬ素子の作製＞
［実施例１］
窒素雰囲気下で、ＩＴＯを１．６ｍｍ幅にパターニングしたガラス基板上に、上記正孔輸送性ポリマーの合成で得た正孔輸送性ポリマー１（１０．０ｍｇ）、下記イオン性化合物（０．５ｍｇ）、及びトルエン（２．３ｍＬ）からなるインク組成物を、３０００ｍｉｎ−１でスピンコートした後、ホットプレート上で２２０℃、１０分間加熱して硬化させ、正孔注入層（３０ｎｍ）を形成した。
【０１５１】
【化３６】
2014167976.tif 000037
【０１５２】
次に、上記操作で得た正孔注入層の上に、上記で得た正孔輸送性ポリマー２（２０ｍｇ）及びトルエン（２．３ｍＬ）からなるインク組成物を、３０００ｍｉｎ−１でスピンコートした後、ホットプレート上で１８０℃、１０分間加熱して乾燥させ、正孔輸送層（４０ｎｍ）を形成した。正孔注入層を溶解させることなく、正孔輸送層を形成することができた。
【０１５３】
上記で得た基板を、真空蒸着機中に移し、上記正孔輸送層上にα−ＮＰＤ：Ｉｒ（ｐｉｑ）３（５：１、２０ｎｍ）、ＢＡｌｑ（１０ｎｍ）、Ａｌｑ３（２０ｎｍ）、ＬｉＦ（０．５ｎｍ）、Ａｌ（１００ｎｍ）の順に蒸着法で成膜し、封止処理を行って有機ＥＬ素子を作製した。
【０１５４】
［実施例２］
実施例１の有機ＥＬ素子における正孔輸送層の形成工程において、正孔輸送性ポリマー２を正孔輸送性ポリマー３に変えた以外は同様にして、有機ＥＬ素子を作製した。
【０１５５】
［比較例１］
実施例１の有機ＥＬ素子における正孔輸送層の形成工程において、正孔輸送性ポリマー２を正孔輸送性ポリマー１に変えた以外は同様にして、有機ＥＬ素子を作製した。
【０１５６】
実施例１、２および比較例１の正孔注入層及び正孔輸送層の構成を以下の表１に示す。
【０１５７】
【表１】
2014167976.tif 000038
【０１５８】
実施例１、２および比較例１で得た有機ＥＬ素子に電圧を印加したところ赤色発光が確認された。それぞれの素子について、発光輝度１０００ｃｄ／ｍ２時の発光効率および初期輝度２０００ｃｄ／ｍ２における発光寿命（輝度半減時間）を測定した。測定結果を表２に示す。
【０１５９】
【表２】
2014167976.tif 000039
【０１６０】
表に示したとおり、実施例１及び２では、発光効率が高く、駆動安定性に優れた長寿命の素子が得られた。また、実施例１及び２において、安定的かつ容易に有機ＥＬ素子を製造することができた。
【０１６１】
［実施例３］
窒素雰囲気下で、ＩＴＯを１．６ｍｍ幅にパターニングしたガラス基板上に、上記正孔輸送性ポリマーの合成で得た正孔輸送性ポリマー１（１０．０ｍｇ）、前記イオン性化合物（０．５ｍｇ）、及びトルエン（２．３ｍＬ）からなるインク組成物を、３０００ｍｉｎ−１でスピンコートした後、ホットプレート上で２２０℃、１０分間加熱して硬化させ、正孔注入層（３０ｎｍ）を形成した。
【０１６２】
次に、上記操作で得た正孔注入層の上に、上記で得た正孔輸送性ポリマー２（２０ｍｇ）及びトルエン（２．３ｍＬ）からなるインク組成物を、３０００ｍｉｎ−１でスピンコートした後、ホットプレート上で１８０℃、１０分間加熱して乾燥させ、正孔輸送層（４０ｎｍ）を形成した。
【０１６３】
上記で得た基板を、真空蒸着機中に移し、上記正孔輸送層上にＣＢＰ：Ｉｒ（ｐｐｙ）３（９４：６、３０ｎｍ）、ＢＡｌｑ（１０ｎｍ）、Ａｌｑ３（３０ｎｍ）、ＬｉＦ（０．８ｎｍ）、Ａｌ（１００ｎｍ）の順に蒸着法で成膜し、封止処理を行って有機ＥＬ素子を作製した。
【０１６４】
［実施例４〜６］、［比較例２〜７］
実施例３の有機ＥＬ素子における正孔注入層および正孔輸送層に含まれるポリマーを表３に示す正孔輸送性ポリマーに変えた以外は同様にして、有機ＥＬ素子を作製した。
【０１６５】
【表３】
2014167976.tif 000040
【０１６６】
実施例３〜６および比較例２〜７で得た有機ＥＬ素子に電圧を印加したところ緑色発光が確認された。それぞれの素子について、発光輝度１０００ｃｄ／ｍ２時の発光効率および初期輝度３０００ｃｄ／ｍ２における発光寿命（輝度半減時間）を測定した。測定結果を表４に示す。
【０１６７】
【表４】
2014167976.tif 000041
【０１６８】
表に示したとおり、実施例３〜６では、発光効率が高く、駆動安定性に優れた長寿命の素子が得られた。また、実施例３〜６において、安定的かつ容易に有機ＥＬ素子を製造することができた。
【０１６９】
＜白色有機ＥＬ素子（照明装置）の作製＞
［実施例７］
窒素雰囲気下で、ＩＴＯを１．６ｍｍ幅にパターニングしたガラス基板上に、上記正孔輸送性ポリマーの合成で得た正孔輸送性ポリマー１（１０．０ｍｇ）、前記イオン性化合物（０．５ｍｇ）、及びトルエン（２．３ｍＬ）からなるインク組成物を、３０００ｍｉｎ−１でスピンコートした後、ホットプレート上で２２０℃、１０分間加熱して硬化させ、正孔注入層（３０ｎｍ）を形成した。
【０１７０】
次に、上記操作で得た正孔注入層の上に、上記で得た正孔輸送性ポリマー２（２０ｍｇ）及びトルエン（２．３ｍＬ）からなるインク組成物を、３０００ｍｉｎ−１でスピンコートした後、ホットプレート上で１８０℃、１０分間加熱して硬化させ、正孔輸送層（４０ｎｍ）を形成した。正孔注入層を溶解させることなく、正孔輸送層を形成することができた。
【０１７１】
次に、窒素雰囲気下で、ＣＤＢＰ（１５ｍｇ）、ＦＩｒ（ｐｉｃ）（０．９ｍｇ）、Ｉｒ（ｐｐｙ）３（０．９ｍｇ）、（ｂｔｐ）２Ｉｒ（ａｃａｃ）（１．２ｍｇ）、及びジクロロベンゼン（０．５ｍＬ）の混合物を、３０００ｍｉｎ−１にてスピンコートし、次いで８０℃で５分間乾燥させて発光層（４０ｎｍ）を形成した。さらに、ＢＡｌｑ（１０ｎｍ）、Ａｌｑ３（３０ｎｍ）、ＬｉＦ（０．５ｎｍ）、Ａｌ（１００ｎｍ）の順に蒸着し、封止処理して白色有機ＥＬ素子を作製した。白色有機ＥＬ素子は、照明装置として使用することができた。正孔輸送層を溶解させることなく、発光層を形成することができた。
【０１７２】
［比較例８］
実施例７の白色有機ＥＬ素子の作製における正孔輸送層の形成工程において、正孔輸送性ポリマー２を正孔輸送性ポリマー１に変えた以外は同様にして、白色有機ＥＬ素子を作製した。
【０１７３】
実施例７および比較例８で得た白色有機ＥＬ素子に電圧を印加して、初期輝度１０００ｃｄ／ｍ２における発光寿命（輝度半減時間）を測定した。実施例７の発光寿命を１とすると、比較例８の発光寿命は０．３であった。実施例７の白色有機ＥＬ素子は、発光寿命が優れていた。
【０１７４】
以上に実施例を用いて本発明の実施形態の効果を示した。実施例において用いた正孔輸送性ポリマー又はオリゴマーの組み合わせ以外にも、上記で説明した正孔輸送性ポリマー又はオリゴマーから選択される組み合わせを用い、有機層（１）〜（３）を有する有機エレクトロニクス素子を得ることが可能であり、得られた有機エレクトロニクス素子は、同様に優れた効果を示すものである。
【符号の説明】
【０１７５】
１  発光層
２  陽極
３  正孔注入層
４  陰極
５  電子注入層
６  正孔輸送層
７  電子輸送層
８  基板
【図１】
2014167976.tif 000042